Способ измельчения смеси карбоната стронция и оксида железа в производстве гексаферритов стронция
METHOD OF GRINDING THE MIXTURE OF STRONTIUM CARBONATE AND IRON OXIDE IN THE PRODUCTION OF STRONTIUM HEXAFERRITES

Изобретение относится к технологии магнитотвердых ферритов и может быть использовано при изготовлении гексаферритов стронция.
Известен способ получения гексаферритов, включающий смешивание исходной смеси карбоната бария или стронция с оксидом железа сухим измельчением в вибромельнице, синтез гексаферрита из полученной смеси прокалкой, измельчение синтезированной шихты, прессование заготовок из измельченной шихты и спекание (авт. свид. СССР N 1406645 и 1549387).
Сухое измельчение смеси исходных ферритообразующих компонентов не обеспечивает требуемой активности смеси при последующем синтезе гексаферрита, что требует повышения температуры синтеза шихты.
Наиболее близким к предложенному является способ мокрого измельчения шихты, позволяющий повысить активность шихты к синтезу (Летюк Л.М., Журавлев Г.И. Химия и технология ферритов. Л.: Химия. 1983. - 256 с.). Однако достигаемая активность не достаточна для заметного снижения температуры спекания.
Технический результат - повышение коэрцитивной силы по намагниченности гексаферрита стронция больше 235 кА/м и повышение активности при измельчении смеси исходных ферритообразующих компонентов в производстве гексаферрита стронция.
Технический результат достигается тем, что проводят мокрое измельчение в среде, содержащей щавелевую кислоту, октанол, изопропиловый спирт и олеиновую кислоту при следующем соотношении компонентов, мас. %:
Щавелевая кислота
0,2-0,6
Октанол
0,1-0,4
Изопропиловый спирт
2,0-5,0
Олеиновая кислота
0,1-0,5
Вода
28-45
Стехиометрическая смесь карбоната стронция
и оксида железа
остальное
Сущность изобретения состоит в следующем. Карбонат стронция участвует в реакции образования гексаферрита. Измельчение карбоната стронция в кислой среде, формируемой добавками щавелевой и олеиновой кислот, позволяет повысить активность шихты при синтезе гексаферрита. Молекулы изопропилового спирта, разлагая частицы карбоната стронция на гидроксиды стронция с выделением углекислого газа, вызывают насыщение водной среды гидроксидами стронция. Щавелевая кислота совместно с олеиновой кислотой, связываясь с катионами стронция, образуют нерастворимые комплексы, которые оседают на поверхности частиц в виде активных гелеобразных прослоек. Октанол препятствует агрегации частиц при измельчении и обеспечивает снижение межчастичного трения, что в целом повышает скорость измельчения. В результате заметно повышается активность исходных ферритобразующих компонентов к синтезу, позволяющая снизить температуру синтеза гексаферрита стронция. Снижение температуры синтеза позволяет получить более активные к спеканию тонкодисперсные порошки гексаферрита, позволяющие снизить температуру спекания сырых прессованных заготовок гексаферрита.
спекания
Пределы содержания щавелевой кислоты - 0,2-0,6% мас., октанола - 0,1-0,4% мас., изопропилового спирта - 2,0-5,0% мас., олеиновой кислоты - 0,1-0,5% мас., воды - 28-45% мас. выбраны из следующих соображений. Для обеспечения снижения температуры спекания T, °C, значения не должны превышать для щавелевой кислоты - 0,6% мас., октанола - 0,4% мас., изопропилового спирта - 5,0% мас., олеиновой кислоты - 0,5% мас., воды - 45% мас. При содержании щавелевой кислоты меньше 0,2% мас., октанола меньше 0,1% мас., изопропилового спирта меньше 2,0% мас., олеиновой кислоты меньше 0,1% мас., воды меньше 28% мас. гексаферрит стронция обладает недостаточной величиной коэрцитивной силы по намагниченности.
3
Данные о влиянии измельчения по предлагаемому способу и прототипу приведены в таблице. Результаты получены усреднением десяти замеров. Как видно из данных, использование предлагаемого способа измельчения позволяет заметно снизить температуру обжига шихты, обеспечивающую удельную намагниченность не менее 5,0 мкТл⋅м/кг, и последующего спекания прессованных заготовок, повысить коэрцитивную силу по намагниченности и остаточную индукцию стронциевых ферритов.
3
2
3
синтеза
спекания
Пример 1. Проводили мокрое измельчение в вибромельнице М-10 смеси карбоната стронция SrCO ТУ 95-2326-91 марки «ч» и оксида железа FeO ТУ 14-106-340-89 марки «ч», щавелевой кислоты (0,2% мас.) (ТУ 6-09-2540-87), октанола (0,1% мас.) (ТУ 6-09-3506-78), изопропилового спирта (2,0% мас.) (ТУ 6-09-402-87), олеиновой кислоты (0,1% мас.) (ГОСТ 7580-91), воды (28% мас.). Для сравнения проводили мокрое измельчение смеси карбоната стронция и оксида железа согласно прототипу без добавок. После сушки приготовленные смеси прокаливали в печи ТК-4000 при температуре 800-1000°C. Время нахождения шихты в зоне с максимальной температурой в печи составило 3 часа. Синтезированную шихту во всех опытных партиях измельчали мокрым способом в аттриторе «Арарат» в течение 2 часов с добавлением воды в количестве 40% мас. Из суспензии после мокрого измельчения прессовали заготовки в виде пластин 20×40×5 мм в магнитном поле с напряженностью 700 кА/м на прессе 06ФФГ. После сушки заготовки спекали в туннельной печи «Ель» в интервале температур от 1100 до 1200°C. Температура синтеза Т=870°C, температура спекания T=1120°C, коэрцитивная сила по намагниченности Hci=301 кА/м, остаточная индукция Br=0,41 Тл.
3
2
3
синтеза
спекания
Пример 2. Проводили мокрое измельчение в вибромельнице М-10 смеси карбоната стронция SrCO ТУ 95-2326-91 марки «ч» и оксида железа FeO ТУ 14-106-340-89 марки «ч», щавелевой кислоты (0,4% мас.) (ТУ 6-09-2540-87), октанола (0,3% мас.) (ТУ 6-09-3506-78), изопропилового спирта (3,5% мас.) (ТУ 6-09-402-87), олеиновой кислоты (0,3% мас.) (ГОСТ 7580-91), воды (36% мас.). Для сравнения проводили мокрое измельчение смеси карбоната стронция и оксида железа согласно прототипу без добавок. После сушки приготовленные смеси прокаливали в печи ТК-4000 при температуре 800-1000°C. Время нахождения шихты в зоне с максимальной температурой в печи составило 3 часа. Синтезированную шихту во всех опытных партиях измельчали мокрым способом в аттриторе «Арарат» в течение 2 часов с добавлением воды в количестве 40% мас. Из суспензии после мокрого измельчения прессовали заготовки в виде пластин 20×40×5 мм в магнитном поле с напряженностью 700 кА/м на прессе 06ФФГ. После сушки заготовки спекали в туннельной печи «Ель» в интервале температур от 1100 до 1200°C. Температура синтеза T=865°C, температура спекания Т=1110°C, коэрцитивная сила по намагниченности Hci=304 кА/м, остаточная индукция Br=0,41 Тл.
3
2
3
синтеза
спекания
Пример 3. Проводили мокрое измельчение в вибромельнице М-10 смеси карбоната стронция SrCO ТУ 95-2326-91 марки «ч» и оксида железа FeO ТУ 14-106-340-89 марки «ч», щавелевой кислоты (0,6% мас.) (ТУ 6-09-2540-87), октанола (0,4% мас.) (ТУ 6-09-3506-78), изопропилового спирта (5,0% мас.) (ТУ 6-09-402-87), олеиновой кислоты (0,5% мас.) (ГОСТ 7580-91), воды (45% мас.). Для сравнения проводили мокрое измельчение смеси карбоната стронция и оксида железа согласно прототипу без добавок. После сушки приготовленные смеси прокаливали в печи ТК-4000 при температуре 800-1000°C. Время нахождения шихты в зоне с максимальной температурой в печи составило 3 часа. Синтезированную шихту во всех опытных партиях измельчали мокрым способом в аттриторе «Арарат» в течение 2 часов с добавлением воды в количестве 40% мас. Из суспензии после мокрого измельчения прессовали заготовки в виде пластин 20×40×5 мм в магнитном поле с напряженностью 700 кА/м на прессе 06ФФГ. После сушки заготовки спекали в туннельной печи «Ель» в интервале температур от 1100 до 1200°C. Температура синтеза T=870°C, температура спекания Т=1120°C, коэрцитивная сила по намагниченности Hci=302 кА/м, остаточная индукция Br=0,41 Тл.